(57)【要約】【課題】水分の侵入を極力防ぐことにより、長期に亘って安定した発光特性を維持するとともに、製造工程上常温で封止できるので有機ＥＬ阻止にダメージを与えずに作製することが可能な有機ＥＬ素子を提供すること。【解決手段】少なくとも一方が透明である１対の基板と前記１対の基板に挟持された１対の電極と前記１対の電極の間に有機層が設けられている有機ＥＬ素子において、前記有機ＥＬ素子の外周部には少なくとも無機封止層が配置されており、前記無機封止層は少なくとも無機物質で気密にパッキングされていることを特徴とする。ここで、前記無機封止層は少なくともヤング率３０ＧＰａ以下の無機物質を含む。【選択図】図１
2006221906.tif 000002
【特許請求の範囲】
【請求項１】
少なくとも一方が透明である１対の基板と前記１対の基板に挟持された１対の電極と前記１対の電極の間に有機層が設けられている有機ＥＬ素子において、
前記有機ＥＬ素子の外周部には少なくとも無機封止層が配置されており、前記無機封止層は少なくとも無機物質で気密にパッキングされていることを特徴とする有機ＥＬ素子。
【請求項２】
前記無機封止層は少なくともヤング率３０ＧＰａ以下の無機物質を含むことを特徴とする請求項１記載の有機ＥＬ素子。
【請求項３】
前記無機物質の形状は少なくとも丸形、楕円形、多角形、ラウンド形、凹形、凸形、これらの中空形、Ｃ形であることを特徴とする請求項１又は２記載の有機ＥＬ素子。
【請求項４】
前記無機封止層は少なくとも金属又はガラスを含むことを特徴とする請求項１〜３の何れかに記載の有機ＥＬ素子。
【請求項５】
前記無機封止層の外周部に有機封止層を配置したことを特徴とする請求項１〜４の何れかに記載の有機ＥＬ素子。
【請求項６】
トップエミッション構造であることを特徴とする請求項１〜５の何れかに記載の有機ＥＬ素子。
【請求項７】
少なくとも一方が透明である１対の基板と前記１対の基板に挟持された１対の電極と前記１対の電極の間に有機層が設けられている有機ＥＬ素子の製造方法であって、
前記有機ＥＬ素子の外周部に無機物質を配置し、前記無機物質を押し潰して無機封止層を形成することを特徴とする有機ＥＬ素子の製造方法。
【請求項８】
少なくとも一方が透明である１対の基板と前記１対の基板に挟持された１対の電極と前記１対の電極の間に有機層が設けられている有機ＥＬ素子形成工程と前記有機ＥＬ素子を外周部で封止する封止工程とを有する有機ＥＬ素子の製造方法において、
前記封止工程は、前記有機ＥＬ素子形成工程の後の工程であり、且つ、前記有機ＥＬ素子の前記外周部に無機封止層を形成する工程と前記外周部に有機封止層を形成する工程とから成る多層封止構造形成工程であることを特徴とする有機ＥＬ素子の製造方法。
【発明の詳細な説明】
【技術分野】
【０００１】
本発明は、発光を素子の陽極側で取り出すことができる有機ＥＬ発光素子及びその製造方法に関するものであり、詳しくは有機発光層に電界を掛けて発光するタイプの薄型ディスプレイの封止方法に関するものである。
【背景技術】
【０００２】
現在開発中の有機ＥＬ素子の構成は、下部のガラス基板上に有機発光層が２つの電極の間に挟まれたサンドイッチ構造であるが、前記有機発光層の光を外に取り出せるようにするために、電極の片方は透明のものが使われており、一般的には陽極にＩＴＯ（Indium Tin Oxide）透明電極が使われている。更に、前記有機発光層の外周面は多層封止構造により封止され、外部駆動回路により電圧を印加することにより発光する。
【０００３】
以上の原理により発光する有機ＥＬ素子は、視認性とフレキシブル性に優れ且つ発色性が多様であることから、車載用コンポや携帯電話等のディスプレイや表示素子に利用されている。
【０００４】
ところで、これらの特性を有するディスプレイではあるが、一方で有機ＥＬ素子は一般的に水分に極めて弱いという問題が良く知られている。一例としては有機ＥＬ素子中に有機発光層を形成するガラス基板を封止する際の環境雰囲気中に含まれる水分や封止層欠陥部を透過してくる水分が進入することにより、ダークスポットと称する非発光領域が発生し、発光が維持できなくなるといった寿命の課題が生じている。
【０００５】
この寿命に関する課題を解決するための方策として、従来、有機ＥＬ素子の外周部の封止部材として、カチオン硬化タイプの紫外線硬化型樹脂を用い封止する方法が知られている（特許文献１参照）。
【０００６】
又、有機ＥＬ素子は熱に弱く、ガスバリア性を示す無機物を高温で接着するとガラス転移点温度に達し、有機ＥＬ素子にダメージを与えていた。この有機ＥＬの耐熱性の低さをカバーするための方策として、従来、低融点金属を用いる方法がある（特許文献２参照）。
【０００７】
【特許文献１】特許第３２８８２４２号公報
【特許文献２】特開平１０−１７２７５７号公報
【発明の開示】
【発明が解決しようとする課題】
【０００８】
上記特許文献１に示されるように、有機ＥＬ素子をカチオン硬化タイプの紫外線硬化型樹脂を用いて有機ＥＬ素子を封止しても、樹脂自体からの水分の侵入や封止界面からの侵入を完全には防ぐことはできず、ダークスポットが徐々に生じたり、これが拡大したりして素子が劣化、遂には使用不能になってしまうという課題があった。
【０００９】
又、特許文献２に示されるように、低融点金属を溶解して接着する場合、加熱することによる有機ＥＬ素子へのダメージを完全に防ぐことは困難であった。
【００１０】
そこで、本発明は上述の問題点に鑑みてなされたものであり、水分の侵入を極力防ぐことにより、長期に亘って安定した発光特性を維持するとともに、製造工程上常温で封止できるので有機ＥＬ阻止にダメージを与えずに作製することが可能な有機ＥＬ素子及びその製造方法を提供することを目的とする。
【課題を解決するための手段】
【００１１】
上記目的を達成するため、本発明は、少なくとも一方が透明である１対の基板と前記１対の基板に挟持された１対の電極と前記１対の電極の間に有機層が設けられている有機ＥＬ素子において、前記有機ＥＬ素子の外周部には少なくとも無機封止層が配置されており、前記無機封止層は少なくとも無機物質で気密にパッキングされていることを特徴とする。
【００１２】
又、少なくとも一方が透明である１対の基板と前記１対の基板に挟持された１対の電極と前記１対の電極の間に有機層が設けられている有機ＥＬ素子の製造方法であって、前記有機ＥＬ素子の外周部に無機物質を配置し、前記無機物質を押し潰して無機封止層を形成することを提案する。
【００１３】
又、前記無機封止層は少なくともヤング率３０ＧＰａ以下の無機物質を含むことを提案する。
【００１４】
又、前記無機物質の形状は少なくとも丸形、楕円形、多角形、ラウンド形、凹形、凸形、これらの中空形、Ｃ形であることを提案する。
【００１５】
又、前記無機封止層は少なくとも金属又はガラスを含むことを提案する。
【００１６】
又、前記無機封止層の外周部に有機封止層を配置したことを特徴とする。
【００１７】
又、少なくとも一方が透明である１対の基板と前記１対の基板に挟持された１対の電極と前記１対の電極の間に有機層が設けられている有機ＥＬ素子形成工程と前記有機ＥＬ素子を外周部で封止する封止工程とを有する有機ＥＬ素子の製造方法において、前記封止工程は、前記有機ＥＬ素子形成工程の後の工程であり、且つ、前記有機ＥＬ素子の前記外周部に無機封止層を形成する工程と前記外周部に有機封止層を形成する工程とから成る多層封止構造形成工程であることを提案する。
【００１８】
又、前記有機ＥＬ素子は、トップエミッション構造であることを提案する。
【発明の効果】
【００１９】
本発明によれば、常温でヤング率３０ＧＰａ以下の無機物質を塑性変形させ、周囲を樹脂で封止することにより、下記に示す効果が得られる。
【００２０】
１．有機ＥＬ素子の封止外部から進入する空気中の水をヤング率３０ＧＰａ以下の無機物質でバリアすることで、素子内部まで到達する水が少なくなり、長期間安定性に優れた有機ＥＬ素子を提供することができる。
【００２１】
２．ヤング率３０ＧＰａ以下の無機封止層を常温で製造できることから、製造時の有機ＥＬ素子へのダメージがない。
【発明を実施するための最良の形態】
【００２２】
本発明の代表図を図１〜図５に示す。
【００２３】
図１は本発明の実施形態の一例を示す有機ＥＬ素子の断面模式図である。
【００２４】
図１において、１はガラス基板であり、該ガラス基板１に対向して透明ガラス基板２が配されている。ガラス基板１と透明ガラス基板２の間には一対の電極と有機層から成る有機発光層３と、充填層４がある。又、有機発光層３の外周部には無機封止層５が配置されている。
【００２５】
ガラス基板１上に蒸着装置やスピンコーター等の任意の成膜装置により透明電極と有機発光層と電極から成る有機発光層３を形成した後、無機封止層５を形成する。ガラス基板１と透明ガラス基板２をガラス基板１上に形成した無機封止層５を介して貼り合わせた後に、電極を外部回路に接続することにより本発明の有機ＥＬ素子が発光する。尚、充填層４は、固体若しくは液体の樹脂で充填されていても真空若しくは不活性ガスであっても直接透明ガラス基板２に張合わされていても良い。尚、本発明の本質は以降に説明する無機封止層にあるので、ガラス基板１、透明ガラス基板２、有機発光層３、充填層４の材質や製造方法は当該業者が有機ＥＬ素子において一般に使用するものであれば特に制限されない。
【００２６】
次に、図２は図１の無機封止層５を拡大して示した断面模式図である。ガラス基板１と透明ガラス基板２の間には無機封止層５が配置されている。
【００２７】
図２では便宜上ガラス基板１、透明ガラス基板２の形状を平坦に描いているが、これらの形状は平面に限られるものではない。例えば、ガラス基板１及び透明ガラス基板２の無機封止層６と接する箇所の少なくとも片側を凹型又は凸型にしておくことで封止効果を増大させることができる（図３ガラス基板１、透明ガラス基板２の断面模式形状参照）。凸型部分はヤング率３０ＧＰａ以上のガラス以外の異種材料で形成されていても良い。先ず、電極（図示せず）を介してガラス基板１上及び／又は透明ガラス基板２上に切れ目なく成形した無機物質を配置する。図４は一例としてガラス基板１に無機物質６を配置した場合の上面模式図である。
【００２８】
無機物質８の形成・配置方法は、特に限られない。一例としては、固体状のバルク体をガラス基板１及び透明ガラス基板２の間に配置すること、ガラス基板１及び／又は透明ガラス基板２にスパッタや蒸着、スピンコート、ＣＶＤ、スプレー、インクジェット、マイクロブラスト等で無機物質６を微細形状に形成することが挙げられる。
【００２９】
又、図２では便宜上ガラス基板１上に無機物質を配置する際の無機物質の形状を角形に描いているが、この形状は角形に限られるものではない。例えば、無機物質を配置する際の無機物質の形状としては丸形、菱形、楕円形、三角形、台形、ラウンド形、凹形、凸形、これらの中空形、Ｃ形が挙げられる（図５無機物質の配置形状の断面模式図参照）。
【００３０】
無機物質として好適な物質はヤング率３０ＧＰａ以下の任意の金属単体若しくは合金、若しくはガラスから選ばれる１種類又は２種類以上を複合した無機物質である。より好ましい無機物質としてはアルミニウム、インジウム、金及びガラスの単体及びその複合体が挙げられる。
【００３１】
又、無機物質及びガラス基板１、透明ガラス基板２の貼り合わせ表面は、ＵＶ−Ｏ３やプラズマ処理等乾式、有機溶剤での脱脂等の湿式の任意の表面処理を行い表面を活性化させておいても良い。
【００３２】
又、ガラス基板１とその上に配置される電極と無機封止層５の間に電気的分離及びガスバリア性を併せ持つ絶縁層を配置しても良い。絶縁層の材料としては、Ｓｉ，Ｏ，Ｎ，Ｃの単体及びその複合体が挙げられ、これらをスパッタや蒸着、ＣＶＤ等の任意の成膜方法で配置する。
【００３３】
次に、無機物質を配置したガラス基板１に、透明ガラス基板２を対向して配置した後に、プレス機等の任意の加圧装置を用いて、ガラス基板１及び／又は透明ガラス基板２に圧力を加えて無機物質を塑性変形させることで無機封止層７を形成する。
【００３４】
又、無機封止層５の外周部に接着性を付与するための有機封止層（図示せず）を配置しても良い。このとき、有機封止層は接着性を示す任意の有機物質であれば良いが、好ましくはカチオン硬化タイプの紫外線硬化型樹脂若しくは常温硬化型のエポキシ樹脂である。有機物質は一例としてディスペンサー等の塗布装置で塗布された後に、常温若しくは紫外線で硬化され、有機封止層を形成する。有機物質の塗布は金属を塑性変形させる前であっても後であっても良い。
【００３５】
又、無機封止層５と有機封止層の間には空間があっても空間がなくても良い。
【００３６】
又、有機物質はガラス基板１と透明ガラス基板２の内側のみに配置されていても良く、一部ガラス基板の外側にはみ出て配置されていても良いし、ガラス基板の外側のみに配置されていても良い。
【実施例１】
【００３７】
本発明の有機ＥＬ素子の製造工程は有機ＥＬ発光層の作成工程及び多層封止構造の作成工程から成る。尚、本実施例１では無機物質として中空Ｃ形のアルミニウムを使用した場合について図１及び図２を用いて詳細に説明するものである。
【００３８】
先ず、有機発光層３の詳細な作製方法について以下に述べる。
［Ｃｒ電極形成］
ガラス基板１上に、ＣｒターゲットをＤＣスパッタし陽極Ａとして１００ｎｍの厚さにＣｒ膜を成膜した。この際成膜マスクを用いて、３ｍｍのストライプとした。Ａｒガスを用いて、０．２Ｐａの圧力、３００Ｗの投入Ｐｗ条件で行った。
［大気開放］
次に、基板をスパッタ装置より取り出してアセトン、イソプロピルアルコール（ＩＰＡ）で順次超音波洗浄し、次いでＩＰＡで煮沸洗浄後乾燥した。更に、ＵＶ／オゾン洗浄した。
［前処理］
有機ＥＬ蒸着装置へ移し真空排気し、前処理室で基板付近に設けたリング状電極に５０ＷのＲＦ電力を投入し酸素プラズマ洗浄処理を行った。酸素圧力は０．６Ｐａ、処理時間は４０秒であった。
［正孔輸送層形成］
基板を前処理室より成膜室へ移動し、成膜室を、１×１０−４Ｐａまで排気した後、正孔輸送性を有するαＮＰＤを抵抗加熱蒸着法により成膜速度０. ２〜０. ３ｎｍ／ｓｅｃの条件で成膜、膜厚３５ｎｍ正孔輸送層を形成した。尚、正孔輸送層、発光層及び電子注入層は、同一の蒸着マスクを用いることにより所定の部分に蒸着した。所定の部分とは基板上で、Ｃｒが露出している部分である（画素電極）。
［発光層形成］
続いて正孔輸送層の上にアルキレート錯体であるＡｌｑ３を抵抗加熱蒸着法により正孔輸送層と同様の成膜条件で膜厚１５ｎｍ成膜、発光層を形成した。
［電子注入電極層形成］
次に、発光層の上に抵抗加熱共蒸着法によりＡｌｑ３と炭酸セシウム（Ｃｓ２ＣＯ３）を膜厚比９：１の割合で混合されるよう、各々の蒸着速度を調整して成膜、膜厚３５ｎｍ電子注入層を形成した。詳しくは、それぞれの蒸着ボートにセットした材料を抵抗加熱方式で蒸発させ、有機層は〜５Ａ／Ｓ、共蒸着層もそれぞれのボート電流値を調整することで、併せて〜５Ａ／Ｓの蒸着速度で膜形成を行った。
［陰極（透明導電膜）形成］
最後に別の成膜室に基板を移し、電子注入層の上にＩＴＯターゲットを用いてＤＣマグネトロンスパッタリング法により、膜厚が１３０ｎｍになるようマスク成膜によりＣｒ画素電極を覆って、Ｃｒストライプに交差するように、陰極を形成した。
【００３９】
成膜中においては、成膜時間の経過につれてＨ２ Ｏガス供給量を減少させることにより陰極の膜厚方向にＨの濃度勾配を形成した。Ｈの濃度勾配は、電子注入電極層界面近傍においてＨを５×１０２１〜１×１０２２ａｔｏｍ／ｃｃとし、膜厚方向に向かって連続的に濃度を低下させ、陰極Ｋの膜厚中心付近（電子注入電極層界面より６５ｎｍ）でＨの含有量が１０２０ａｔｏｍ／ｃｃ台とした。尚、前述のようにＩＴＯターゲット裏面には強磁場タイプのマグネットが配置されており、低電圧スパッタリングが可能となっている。
【００４０】
成膜条件としては、基板加熱なしの室温成膜で成膜圧力を１．０Ｐａ、Ａｒ、Ｈ２Ｏ及びＯ２ガスを用いそれぞれの流量は５００，１．５，５．０ｓｃｃｃｍとし、ターゲットに印加する投入パワーはＩＴＯ：５００Ｗで成膜を行った。透過率は８５％（ａｔ．４５０ｎｍ）、比抵抗値は８．０×１０−４Ωｃｍであった。
【００４１】
以上のようにして、ガラス基板１上に、陽極、正孔輸送層、発光層、電子注入電極層及び陰極を設け、有機発光層３を形成した。
【００４２】
次に、形成した有機ＥＬ発光層３に空気中の水が浸入しないように多層封止構造５を形成した。
［封止工程］
先ず、有機発光層３外周であり無機物質に重なる位置に凹部を有した基板ガラス１の上に中空Ｃ形のアルミニウムの無機物質を配置した。ここで、基板ガラス１の凹部にはＤＣマグネトロンスパッタ法で幅３ｍｍ厚み１０００ÅのＳｉを成分として含む絶縁層を形成した。又、基板ガラス１の凹部の深さは０．８ｍｍで幅は２．０ｍｍであり、マイクロブラスト法でエッチングして作成した。
【００４３】
又、アルミニウムの厚みは１．３ｍｍであり、幅は１．５ｍｍであった。次に、無機物質の上側に無機物質に重なる位置に凹部を有した透明基板ガラス２を配置した。透明基板ガラス２の凹部の深さは０．８ｍｍで幅は２．０ｍｍであり、ガラス基板１と同一の形状に成形されている。対向するガラス基板１の凹部と透明ガラス基板２の凹部及びこれらに挟持されたアルミニウムの無機物質を正確に位置合わせした後に上面からプレス装置にて加圧した。このときのプレス機の加重は５００ｋｇであった。
【００４４】
次に、無機封止層７の外周を有機物質６で封止し、接着力を発現させた。ここで用いる有機物質にはカチオン硬化タイプの紫外線硬化樹脂を用い、紫外線照射装置（ＥＸ２５０  ＨＯＹＡ−ＳＨＯＴＴ製）により硬化させた。尚、そのときの紫外線照射強度は１００ｍＷ／ｃｍ２で光量は３，０００ｍＪ／ｃｍ２である。
【００４５】
以上の封止工程により、無機封止層７を形成した。
【００４６】
尚、以上述べた封止工程は、水分濃度を１０ｐｐｍ以下に制御して封着した。無機物質を圧着することで素子へのダメージを無くし、更にガスバリア性の高い金属を用いることで水の浸入を防ぎダークスポットの発生を抑え込むことが可能となった。
［素子評価］
長期信頼性においても、６０℃／９０％ＲＨの雰囲気条件で１０００時間の連続耐久試験を行ったが、ガスバリア膜として金属を用いたことで、外部からの余分な水分の浸入がないため、輝度劣化等の発光特性の低下及びダークスポット等の発生が少なく、安定した有機ＥＬ素子とその製造方法を得ることができた。
【実施例２】
【００４７】
実施例２は実施例１に対して、無機封止層７に角型のインジウムを含む材料を使用した場合の実施例を詳細に示すものである。尚、有機発光層の作成方法は実施例１と同様であるので、無機封止層７の形成方法について詳細に述べる。
［封止工程］
先ず、有機発光層３外周に無機物質に重なる位置に凸部を有した基板ガラス１の上に上面図が中抜きの□形となるよう切り出したインジウムの無機物質を配置した。ここで、基板ガラス１の凸部にはＤＣマグネトロンスパッタ法で幅３ｍｍ、厚み１０００ÅのＳｉを成分として含む絶縁層を形成した。又、基板ガラス１の凸部の厚みは１００μｍで幅は１００μｍであり、マイクロブラスト法でエッチングした。又、インジウムの厚みは６０μｍであり、幅は１．５ｍｍであった。
【００４８】
次に、無機物質の上側に無機物質に重なる位置に凹部を有した透明基板ガラス２を配置した。透明基板ガラス２の凹部の深さは６０μｍで幅は６０ｍｍであり、ガラス基板１に重なり合うように成形されている。対向するガラス基板１の凸部と透明ガラス基板２の凹部及びこれらに挟持されたインジウムの無機物質を正確に位置合わせした後に上面からプレス装置にて加圧した。このときのプレス機の加重は１００ｋｇであった。
【００４９】
次に、インジウムの無機封止層７の外周を有機物質６で封止し、接着力を発現させた。ここで用いる有機物質にはカチオン硬化タイプの紫外線硬化樹脂を用い、紫外線照射装置（ＥＸ２５０  ＨＯＹＡ−ＳＨＯＴＴ製）により硬化させた。尚、その時の紫外線照射強度は１００ｍＷ／ｃｍ２で光量は３，０００ｍＪ／ｃｍ２である。
【００５０】
以上の封止工程により、インジウムの無機封止層７を形成した。
【００５１】
尚、以上述べた封止工程は、水分濃度を１０ｐｐｍ以下に制御して封着した。無機物質を圧着することで素子へのダメージを無くし、更にガスバリア性の高い金属を用いることで水の浸入を防ぎダークスポットの発生を抑え込むことが可能となった。
［素子評価］
長期信頼性においても、６０℃／９０％ＲＨの雰囲気条件で１０００時間の連続耐久試験を行ったが、ガスバリア膜として金属を用いたことで、外部からの余分な水分の浸入がないため、輝度劣化等の発光特性の低下及びダークスポット等の発生が少なく、安定した有機ＥＬ素子とその製造方法を得ることができた。
【実施例３】
【００５２】
実施例３は実施例１に対して、無機物質としてラウンド形の金を含む材料を使用した場合の実施例を詳細に示すものである。尚、有機発光層の作成方法は実施例１と同様であるので、無機封止層７の形成方法について詳細に述べる。
［封止工程］
有機発光層３の外周部に基板ガラス１に接してＤＣマグネトロンスパッタ法で幅３ｍｍ厚み１０００ÅのＳｉを成分として含む絶縁層を形成した。尚、基板ガラス１には平板ガラスを用いた。又、絶縁層の上側であって絶縁層からはみ出ない部分にＤＣマグネトロンスパッタ法で厚み２０００Å、幅１００μｍのラウンド形の金の無機物質を形成した。
【００５３】
次に、金の無機物質の上側に金の無機物質に重なる位置にラウンド形の凸部を有した透明基板ガラス２を配置した。透明基板ガラス２の凸部の高さは０．１ｍｍでラウンド形底辺部の幅は０．１ｍｍにマイクロブラスト法で成形された。対向する金を含む金の無機物質と透明ガラス基板２の凸部を正確に位置合わせした後に上面からプレス装置にて加圧した。このときのプレス機の加重は１００ｋｇであった。
【００５４】
次に、金の無機封止層７の外周を有機物質６で封止し、接着力を発現させた。ここで用いる有機物質には常温硬化型のエポキシ樹脂を用いた。
【００５５】
以上の封止工程により、金の無機封止層７を形成した。
【００５６】
尚、以上述べた封止工程は、水分濃度を１０ｐｐｍ以下に制御して封着した。金属を圧着することで素子へのダメージを無くし、更にガスバリア性の高い無機物質を用いることで水の浸入を防ぎダークスポットの発生を抑え込むことが可能となった。
［素子評価］
長期信頼性においても、６０℃／９０％ＲＨの雰囲気条件で１０００時間の連続耐久試験を行ったが、ガスバリア膜として金属を用いたことで、外部からの余分な水分の浸入がないため、輝度劣化等の発光特性の低下及びダークスポット等の発生が少なく、安定した有機ＥＬ素子とその製造方法を得ることができた。
【００５７】
＜比較例１＞
比較例１は実施例１に対して、有機ＥＬの封止部にヤング率３０ＧＰａ以下の無機物質を使用しなかった場合について示す。
【００５８】
ここで用いる有機物質としては、カチオン硬化タイプの紫外線硬化型のエポキシ樹脂を用いた。有機物質をガラス基板１に塗布後、ガラス基板１と透明ガラス基板２とを有機物質を介して封着し、紫外線照射装置（ＥＸ２５０  ＨＯＹＡ−ＳＨＯＴＴ製）により硬化させた。尚、その時の紫外線照射強度は１００ｍＷ／ｃｍ２で光量は３，０００ｍＪ／ｃｍ２である。
【００５９】
以上述べた封着工程は、水分濃度を１０ｐｐｍ以下に制御して封着した。
［素子評価］
組み立てた有機ＥＬ素子について、６０℃／９０％ＲＨの雰囲気条件で１０００時間の連続耐久試験を行ったが、余分な水分が封止材及び封止界面から浸入し、輝度劣化が進み、安定性に乏しい有機ＥＬ素子となった。
【００６０】
＜比較例２＞
比較例２は実施例１に対して、有機ＥＬの接着方法としてインジウムを溶融させた場合について示す。
【００６１】
溶融させたインジウムをディスペンサーで塗布し、ガラス基板１と透明ガラス基板２を貼り合わせた。インジウムの溶融温度は１５０℃であった。
【００６２】
以上述べた封着工程は、水分濃度を１０ｐｐｍ以下に制御して封着した。
［素子評価］
組み立てた有機ＥＬ素子について、６０℃／９０％ＲＨの雰囲気条件で１０００時間の連続耐久試験を行ったが、余分な水分が封止材及び封止界面から浸入し、輝度劣化が進み、安定性に乏しい有機ＥＬ素子となった。
【図面の簡単な説明】
【００６３】
【図１】有機ＥＬ素子の断面模式図である。
【図２】無機封止層の断面拡大模式図である。
【図３】ガラス基板と透明ガラス基板の断面模式形状である。
【図４】ガラス基板に無機物質を配置した場合の上面模式図である。
【図５】無機物質を配置する際の無機物質の断面模式図である。
【符号の説明】
【００６４】
１    ガラス基板
２    透明ガラス基板
３    有機発光層
４    充填層
５    無機封止層
６    無機物質
【図１】
2006221906.tif 000003
【図２】
2006221906.tif 000004
【図３】
2006221906.tif 000005
【図４】
2006221906.tif 000006
【図５】
2006221906.tif 000007